(57)【特許請求の範囲】
【請求項１】
有機フィルムの一方の面に反射防止層が形成され、他方の面に高接着力透明樹脂よりなる接着層が形成されている粘着フィルムであって、該接着層は、エチレン−酢酸ビニル系共重合体樹脂を主成分とし、エチレン-酢酸ビニル系共重合体樹脂とその架橋剤である有機過酸化物を含む後架橋型接着層であり、該接着層を介してガラスに接着される用途に用いられることを特徴とする粘着フィルム。
【発明の詳細な説明】
【０００１】
【発明の属する技術分野】
本発明は粘着フィルムに係り、特に、高透明性で強力な接着力を有し、飛散防止機能と反射防止機能とを兼備する粘着フィルムに関する。
【０００２】
【従来の技術】
ＯＡ機器のＰＤＰ（プラズマディスプレイパネル）や液晶板、車輌ないし特殊建築物の窓材には光の反射を防止して高い光透過性を確保するために反射防止フィルムが適用されている。
【０００３】
従来、この種の用途に用いられる反射防止フィルムは、ＳｉＯ２，ＴｉＯ２，ＩＴＯ，Ａｌ２Ｏ３，ＭｇＦ２，ＳｎＯ２等の透明膜を有機フィルム上に積層した構成とされている。
【０００４】
このような反射防止フィルムでは、各種窓材等に接着するために、フィルムの反射防止層形成面と反対側の面に接着層が設けられる。
【０００５】
この接着層は、一般にアクリル系粘着剤、エポキシ系又はフェノール系樹脂と硬化剤を主成分とする接着剤に導電性粒子を分散させたものなどで構成され、特に、利便性の点から接着剤としては１液型の熱硬化型のものが主流になってきている。
【０００６】
【発明が解決しようとする課題】
従来の粘着フィルムでは、ガラス基材に対する接着力が十分ではなく、ＰＤＰ等のガラスが衝撃等で破損した場合に、ガラスが飛散してしまうという欠点がある。
【０００７】
特に、アクリル系粘着剤では、初期接着力は高いものの耐熱性が低く、長期耐久性にも問題がある。
また、エポキシ系又はフェノール系樹脂を接着剤とするものでは、次のような欠点があった。
(1)  粘着性が殆どなく、被貼着対象に対して仮り止め等を行い難い。粘着力を
高めたものもあるが、十分ではない。また、貼り直しがきかない。このため、
修整作業が殆ど不可能である。
(2)  フェノール樹脂では、耐湿・耐熱性が悪く、長期耐久性に劣る。
(3)  エポキシ樹脂では硬化のための加熱温度が１５０℃以上と高く、接着が容
易ではない。
【０００８】
特に、従来においては、貼り直しが可能な適度な密着力と接着作業後において必要な高い接着力とを両立することは困難であった。
【０００９】
また、高い接着力を得るために高い密着力を有する接着剤を使用すると、貼り直しのために剥がしたときに接着層の表面が荒れてしまうため、接着層の界面で光が散乱してしまい、反射防止用として使用できなくなってしまう。このため、高価な反射防止フィルムを無駄にしてしまうことになる。
【００１０】
更に、有機フィルム上に透明膜を積層する方式の従来の反射防止フィルムでは、材料に十分な透明性がなく、特に４００ｎｍ付近から短い波長での光の透過率が急激に下がってしまう。そのため、反射防止フィルムが黄色味がかって見えるという欠点がある。
【００１１】
本発明は上記従来の問題点を解決し、ガラス表面に対する接着力が高く、ガラスの飛散防止効果の高い反射防止性粘着フィルムを提供することを目的とする。
【００１２】
本発明はまた、有機フィルムの一方の面に光透過性に優れ、高透明性で色調の良い反射防止層が形成されると共に、他方の面に長期耐久性、特に耐湿性に優れ、しかも、適度な粘着力を有し、貼り直しが容易で接着作業性にも優れる高接着力透明接着層が形成された粘着フィルムを提供することを目的とする。
【００１３】
【課題を解決するための手段】
本発明の粘着フィルムは、有機フィルムの一方の面に反射防止層が形成され、他方の面に高接着力透明樹脂よりなる接着層が形成されている粘着フィルムであって、該接着層は、エチレン−酢酸ビニル系共重合体樹脂を主成分とし、エチレン-酢酸ビニル系共重合体樹脂とその架橋剤である有機過酸化物を含む後架橋型接着層であり、該接着層を介してガラスに接着される用途に用いられることを特徴とする。
【００１４】
本発明の粘着フィルムは、高接着力透明樹脂よりなる接着層を形成したため、ＰＤＰ等の前面ガラスに強固に接着させることができる。そして、有機フィルムよりなる粘着フィルムをこの接着層を介して強固に接着することで、ガラスが破壊した際の破片の飛散を防止することができ、安全性が高められる。
【００１５】
本発明において、接着樹脂はエチレン−酢酸ビニル系共重合体樹脂を主体とするものである。
【００１６】
特に、エチレン−酢酸ビニル系共重合体樹脂とその架橋剤を含む後架橋型接着層であれば、次のような特長を有する。
(i)  優れた粘着性を有し、被貼着対象に容易に、かつ適度な粘着力で仮り止めすることができる。
(ii)  架橋前の粘着力は仮り止めには十分であるが、さほど強くないため、貼り直しが可能であり、修整作業を容易に行える。貼り直しをしても、架橋することで接着層が平滑化されるため、接着層との界面での光の散乱を抑えることができる。
(iii)  架橋硬化させた後の接着力は極めて強固であるため、高い接着強度を得ることができる。
(iv)  耐湿・耐熱性が高く、長期耐久性に優れる。
(v)  一般に、１３０℃以下の比較的低温で架橋硬化可能できるため、接着作業が容易である。
【００１７】
【発明の実施の形態】
以下に図面を参照して本発明の粘着フィルムの実施の形態を詳細に説明する。
【００１８】
図１は本発明の粘着フィルムの実施の形態を示す模式的な断面図である。
【００１９】
図示の如く、本発明の粘着フィルム１は、有機フィルム２の一方の面に、反射防止層３を形成し、他方の面に接着層４を形成したものである。
【００２０】
本発明において、有機フィルム２としては、ポリエステル、ポリエチレンテレフタレート（ＰＥＴ）、ポリブチレンテレフタレート、ポリメチルメタアクリレート（ＰＭＭＡ）、アクリル、ポリカーボネート（ＰＣ）、ポリスチレン、トリアセテート、ポリビニルアルコール、ポリ塩化ビニル、ポリ塩化ビニリデン、ポリエチレン、エチレン−酢酸ビニル共重合体、ポリウレタン、セロファン等、好ましくはＰＥＴ、ＰＣ、ＰＭＭＡの透明フィルムが挙げられる。
【００２１】
有機フィルム２の厚さは得られる粘着フィルムの用途による要求特性（例えば、強度、薄膜性）等によって適宜決定されるが、通常の場合、１μｍ〜１０ｍｍの範囲とされる。
【００２２】
反射防止層３としては、例えば、高屈折率透明膜と低屈折率透明膜との積層膜を形成することができる。
【００２３】
この場合、高屈折率透明膜としては、ＩＴＯ（スズインジウム酸化物）又はＺｎＯ、ＡｌをドープしたＺｎＯ、ＴｉＯ２、ＳｎＯ２、ＺｒＯ等の屈折率１．８以上の薄膜を採用することができるが、高屈折率透明膜の材料としては、４００ｎｍ付近の光の透過性が高く、３５０ｎｍ付近及びそれ以下の光の吸収が多い材料であって、成膜速度の速い材料を用いるのが好ましい。このような材料として、特に、ＺｎＯが好適である。
【００２４】
一方、低屈折率透明膜としてはＳｉＯ２、ＭｇＦ２、Ａｌ２Ｏ３等の屈折率が１．６以下の低屈折率材料よりなる薄膜を採用することができる。
【００２５】
これら高屈折率透明膜及び低屈折率透明膜の膜厚は光の干渉で可視光領域での反射率を下げるため、膜構成、膜種、中心波長により異なってくるが、例えば、有機フィルム側から、高屈折率透明膜、低屈折率透明膜、高屈折率透明膜、低屈折率透明膜の順で各々２層ずつ、合計４層積層した場合には、有機フィルム２側の第１層（高屈折率透明膜）が５〜５０ｎｍ、第２層（低屈折率透明膜）が５〜５０ｎｍ、第３層（高屈折率透明膜）が５０〜１５０ｎｍ、第４層（低屈折率透明膜）が５０〜１５０ｎｍ程度の膜厚で形成するのが好ましい。
【００２６】
このような高屈折率透明膜及び低屈折率透明膜は、蒸着、スパッタリング、イオンプレーティング、ＣＶＤ法等により形成することができる。
【００２７】
なお、反射防止層３は、有機フィルム２上に高屈折率透明膜、低屈折率透明膜、高屈折率透明膜、低屈折率透明膜の順で各膜が２層ずつ交互に合計４層積層された多層膜とする他、下記（１）の単層膜、或いは、下記（２）〜（４）のような積層構造の高屈折率透明膜と低屈折率透明膜との積層膜であっても良い。
【００２８】
（１）  有機フィルム２よりも屈折率の低い透明膜を一層積層したもの
（２）  高屈折率透明膜と低屈折率透明膜を１層ずつ合計２層に積層したもの
（３）  中屈折率透明膜／高屈折率透明膜／低屈折率透明膜の順で１層ずつ、合計３層に積層したもの
（４）  高屈折率透明膜／低屈折率透明膜の順で各層を交互に３層ずつ、合計６層に積層したもの
なお、この反射防止層３上には、必要に応じて、表面の耐汚染性を高めるために、更に反射防止膜上に汚染防止膜を形成しても良い。この場合、汚染防止膜としては、フッ素系薄膜、シリコン系薄膜等よりなる膜厚１〜１０００ｎｍ程度の薄膜が好ましい。
【００２９】
次に本発明に係る接着層に好適なエチレン−酢酸ビニル系共重合体（ＥＶＡ）樹脂を主成分とする接着剤組成物について説明する。
【００３０】
このＥＶＡ樹脂としては、
(1)  エチレン−酢酸ビニル共重合体
(2)  エチレンと酢酸ビニルとアクリレート系及び／又はメタクリレート系モノマーとの共重合体
(3)  エチレンと酢酸ビニルとマレイン酸及び／又は無水マレイン酸との共重合体、
からなる群より選ばれる少なくとも１種が挙げられる。
【００３１】
ＥＶＡ樹脂として(1)エチレン−酢酸ビニル共重合体を用いる場合、エチレン−酢酸ビニル共重合体の酢酸ビニル含有率は１０〜５０重量％であることが好ましく、更に好ましくは１４〜４５重量％である。酢酸ビニル含有率が１０重量％より低いと、加熱硬化させた接着層の透明度や光学的均一性が充分とならず、５０重量％を超えると透明度や光学的均一性は良好となるが、接着層の強度や耐久性が著しく低下してしまう傾向がある。
【００３２】
また、(2)エチレンと酢酸ビニルとアクリレート系及び／又はメタクリレート系モノマーとの共重合体としては、好ましくは酢酸ビニル含有率が１０〜５０重量％、更に好ましくは１４〜４５重量％のものが使用される。酢酸ビニル含有率が１０重量％より低いと、加熱硬化させた接着層の透明度や光学的均一性が充分とならず、一方５０重量％を超えると透明度や光学的均一性は良好となるが、接着層の強度や耐久性が著しく低下してしまう傾向となる。また、アクリレート系及び／又はメタクリレート系モノマーの含有率は０．０１〜１０重量％であることが好ましく、更に好ましくは０．０５〜５重量％のものが使用される。このモノマーの含有率が０．０１重量％より低いと接着力の改善効果が低下し、一方１０重量％を超えると加工性が低下してしまう場合がある。
【００３３】
使用可能なアクリレート系及び／又はメタクリレート系モノマーとしては、アクリル酸エステルあるいはメタクリル酸エステル系モノマーの中から選ばれるモノマーであり、アクリル酸又はメタクリル酸と炭素数１〜２０、特に１〜１８の非置換又はエポキシ基等の置換基を有する置換脂肪族アルコールとのエステルが好ましく、例えばアクリル酸メチル、メタクリル酸メチル、アクリル酸エチル、メタクリル酸エチル、メタクリル酸グリシジル等が挙げられる。
【００３４】
また、(3)エチレンと酢酸ビニルとマレイン酸及び／又は無水マレイン酸とからなる共重合体としては、好ましくは酢酸ビニル含有率が１０〜５０重量％、更に好ましくは１４〜４５重量％のものが使用される。酢酸ビニル含有率が１０重量％より低いと、加熱硬化させた接着剤の透明度や光学的均一性が充分とならず、一方５０重量％を超えると透明度や光学的均一性は良好となるが、接着層の強度や耐久性が著しく低下してしまう傾向となる。また、上記マレイン酸及び／又は無水マレイン酸の含有率は０．０１〜１０重量％であることが好ましく、更に好ましくは０．０５〜５重量％のものが使用される。この含有率が０．０１重量％より低いと接着力の改善効果が低下し、一方１０重量％を超えると加工性が低下してしまう場合がある。
【００３５】
本発明に係るＥＶＡ接着剤組成物には、その硬化のために、有機過酸化物が添加される。添加される有機過酸化物としては、７０℃以上の温度で分解してラジカルを生ずるものであればいずれも使用可能であるが、半減期１０時間で分解温度が５０℃以上のものがより好ましく、成膜加工温度、架橋温度、貯蔵安定性等を考慮して選択することができる。
【００３６】
使用可能な過酸化物としては、例えば２,５−ジメチルヘキサン−２,５−ジハイドロパーオキサイド；２，５−ジメチル−２，５−ジ（ｔ−ブチルパーオキシ）ヘキシン−３；ジ−ｔ−ブチルパーオキサイド；ｔ−ブチルクミルパーオキサイド；２，５−ジメチル−２,５−ジ（ｔ−ブチルパーオキシ）ヘキサン；ジクミルパーオキサイド；α,α’−ビス（ｔ−ブチルパーオキシイソプロピル）ベンゼン；ｎ−ブチル−４,４−ビス（ｔ−ブチルパーオキシ）バレレート；２,２−ビス（ｔ−ブチルパーオキシ）ブタン；１,１−ビス（ｔ−ブチルパーオキシ）シクロヘキサン；１,１−ビス（ｔ−ブチルパーオキシ）−３，３，５−トリメチルシクロヘキサン；ｔ−ブチルパーオキシベンゾエート；ベンゾイルパーオキサイド；ｔ−ブチルパーオキシアセテート；１，１−ビス（ｔ−ブチルパーオキシ）−３,３，５−トリメチルシクロヘキサン；１，１−ビス（ｔ−ブチルパーオキシ）シクロヘキサン；メチルエチルケトンパーオキサイド；ｔ−ブチルハイドロパーオキサイド；ｐ−メンタンハイドロパーオキサイド；ヒドロキシヘプチルパーオキサイド；クロルヘキサノンパーオキサイド；オクタノイルパーオキサイド；デカノイルパーオキサイド；ラウロイルパーオキサイド；クミルパーオキシオクトエート；サクシニックアシッドパーオキサイド；アセチルパーオキサイド；ｔ−ブチルパーオキシ（２−エチルヘキサノエート）；ｍ−トルオイルパーオキサイド；ベンゾイルパーオキサイド；ｔ−ブチルパーオキシイソブチレート；２，４−ジクロロベンゾイルパーオキサイドなどが挙げられる。
【００３７】
有機過酸化物としては、これらのうちの１種を単独で又は２種以上を混合して用いることができ、その添加量は通常ＥＶＡ樹脂１００重量部に対し０．１〜１０重量部で充分である。
【００３８】
また、本発明に係るＥＶＡ接着剤組成物には、接着促進剤としてシランカップリング剤を添加することができる。このシランカップリング剤としてはビニルトリエトキシシラン、ビニルトリス（β−メトキシエトキシ）シラン、γ−メタクリロキシプロピルトリメトキシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、γ−クロロプロピルメトキシシラン、ビニルトリクロロシラン、γ−メルカプトプロピルトリメトキシシラン、γ−アミノプロピルトリエトキシシラン、Ｎ−β（アミノエチル）−γ−アミノプロピルトリメトキシシランなどがあり、これらの1種を単独で又は２種以上を混合して用いることができる。これらシランカップリング剤の添加量は、ＥＶＡ樹脂１００重量部に対し通常０．０１〜５重量部で充分である。
【００３９】
更に、本発明に係るＥＶＡ接着剤組成物は、その物性（機械的強度、光学的特性、接着性、耐熱性、耐湿熱性、耐候性、架橋速度）などの改良や調節のために、アクリロキシ基、メタクリロキシ基又はアリル基含有化合物を添加することができる。
【００４０】
この目的に供せられる化合物としては、アクリル酸あるいはメタクリル酸誘導体、例えばそのエステルやアミドが最も一般的である。この場合、エステル残基としては、メチル、エチル、ドデシル、ステアリル、ラウリルのようなアルキル基の他に、シクロヘキシル基、テトラヒドロフルフリル基、アミノエチル基、２−ヒドロキシエチル基、３−ヒドロキシプロピル基、３−クロロ−２−ヒドロキシプロピル基などが挙げられる。また、アクリル酸又はメタクリル酸とエチレングリコール、トリエチレングリコール、ポリエチレングリコール、グリセリン、トリメチロールプロパン、ペンタエリスリトール等の多官能アルコールとのエステルも同様に用いられる。アミドとしては、アクリルアミドが代表的である。また、アリル基含有化合物としては、トリアリルシアヌレート、トリアリルイソシアヌレート、フタル酸ジアリル、イソフタル酸ジアリル、マレイン酸ジアリル等が挙げられ、これらの１種又は２種以上の混合物が、ＥＶＡ樹脂１００重量部に対し０．１〜５０重量部、好ましくは０．５〜３０重量部添加して用いられる。この添加量が５０重量部を超えると接着剤の調製時の作業性や製膜性を低下させることがあり、０．１重量部未満であると前記機械的強度向上効果が低下する場合がある。
【００４１】
また、本発明に係るＥＶＡ接着剤組成物には、貼り合わせ等の加工性向上の目的で炭化水素樹脂を添加することができる。この場合、添加される炭化水素樹脂は天然樹脂系、合成樹脂系のいずれでも差し支えない。天然樹脂系ではロジン、ロジン誘導体、テルペン系樹脂が好適に用いられる。ロジンではガム系樹脂、トール油系樹脂、ウッド系樹脂を用いることができる。ロジン誘導体としてはロジンをそれぞれ水素化、不均一化、重合、エステル化、金属塩化したものを用いることができる。テルペン系樹脂ではα−ピネン、β−ピネンなどのテルペン系樹脂のほか、テルペンフェノール樹脂を用いることができる。また、その他の天然樹脂としてダンマル、コーパル、シェラックを用いても差支えない。一方、合成樹脂系では石油系樹脂、フェノール系樹脂、キシレン系樹脂が好適に用いられる。石油系樹脂では脂肪族系石油樹脂、芳香族系石油樹脂、脂環族系石油樹脂、共重合系石油樹脂、水素化石油樹脂、純モノマー系石油樹脂、クマロンインデン樹脂を用いることができる。フェノール系樹脂ではアルキルフェノール樹脂、変性フェノール樹脂を用いることができる。キシレン系樹脂ではキシレン樹脂、変性キシレン樹脂を用いることができる。
【００４２】
上記炭化水素樹脂の添加量は適宜選択されるが、ＥＶＡ樹脂１００重量部に対して１〜２００重量部が好ましく、より好ましくは５〜１５０重量部である。
【００４３】
以上の添加剤の他、本発明に係るＥＶＡ接着剤組成物は、紫外線吸収剤、老化防止剤、染料、加工助剤等を少量含んでいても良い。また、場合によってはシリカゲル、炭酸カルシウム、シリコン共重合体の微粒子等の添加剤を少量含んでいても良い。
【００４４】
本発明の粘着フィルムの接着層は、上記接着樹脂と必要な添加剤とを均一に混合し、押出機、ロール等で混練した後、有機フィルムに何ら影響を及ぼさない溶媒に均一に溶解させ、フィルムの表面に均一に塗布して乾燥することにより形成することができる。なお、接着層は、厚さが１０〜５０μｍ程度となるように形成するのが好ましい。
【００４５】
このような本発明の粘着フィルムは、窓材等の被貼着面に仮り止めし、加熱硬化させることにより、容易に接着することができる。
【００４６】
この硬化条件としては、ＥＶＡ接着樹脂の場合において、用いる有機過酸化物の種類等に依存するが、７０〜１７０℃、特に７０〜１５０℃で２〜６０分、特に５〜３０分とすることが好ましい。この場合、硬化は、好ましくは０．０１〜５０ｋｇｆ／ｃｍ２、特に０．１〜２０ｋｇｆ／ｃｍ２の加圧下で行うことが好ましい。
【００４７】
このような本発明の粘着フィルムは、ＯＡ機器等のフラットディスプレイパネル、即ち、ＰＤＰ，ＬＣＤ（液晶ディスプレイ），ＦＥＤ（電界放出型ディスプレイ），ＰＡＬＣ（プラズマ・アドレス・液晶）、或いは、車輌や特殊建築物の窓材に容易に適用することができ、良好な光透過性と破損時の飛散防止機能を確保することができる。
【００４８】
【実施例】
以下に実施例及び比較例を挙げて本発明をより具体的に説明する。
【００４９】
実施例１，２
有機フィルムとしてＰＥＴフィルム（膜厚１００μｍ）を用い、このフィルムの一方の表面に下記構成の反射防止層を反応性スパッタ法により形成し、他方の面に、下記ＥＶＡ樹脂組成物を樹脂濃度が２０重量％となるようにトルエンに均一に溶解した溶液をロールコーターにより塗布した後乾燥して厚さ２０μｍの接着層を形成した。
【００５０】
［反射防止層］
有機フィルム側から、ＺｎＯ膜（１５０Å）、ＳｉＯ２膜（２００Å）、ＺｎＯ膜（１２５０Å）、ＳｉＯ２膜（８５０Å）の４層積層膜
［ＥＶＡ樹脂組成物］
エチレン−酢酸ビニル共重合体（ＥＶＡ；東ソ−社製「ウルトラセン７６０」酢酸ビニル含量４２％）：１００重量部
ベンゾイルパーオキサイド（日本油脂社製「ナイパーＢ」）：２．０重量部
γ−メタクリロキシプロピルトリメトキシシラン（信越シリコーン社製「ＫＢＭ５０３」）：０．５重量部
トリアリルイソシアヌレート（日本化成社製「ＴＡＩＣ」）：２．０重量部
この粘着フィルムをガラス板上に仮り止めしたところ、程度な粘着力で仮り止めできた。
【００５１】
その後、この粘着フィルムを一旦剥し取り、再度貼り直しをした後、脱気しながら、０．５ｋｇｆ／ｃｍ2の圧力で圧着し、これを１００℃のオーブンで３０分間加熱して接着した。
【００５２】
このようにして粘着フィルムを接着したガラス板について、表１に示す条件にて２４０時間耐久試験を行った後、日立製可視紫外光分光測定装置（Ｕ−４０００）を用いて波長４００〜８００ｎｍ付近の平均透過率を調べた。その後、１８０°で剥離試験を行い、接着力を調べ、これらの結果を表１に示した。
【００５３】
実施例２
接着剤組成物のＥＶＡ樹脂として、エチレン−酢酸ビニル−グリシジルメタクリレート共重合体（住友化学工業社製「ボンドファースト２Ａ」、酢酸ビニル含量８％、グリシジルメタクリレート含量３％）を用いたこと以外は実施例１と同様にして粘着フィルムを接着し（貼り直しあり）、同様に光透過率及び接着力を調べ、結果を表１に示した。
【００５４】
比較例１
接着剤としてアクリル酸エチル９５重量部とアクリル酸５重量部の配合物をトルエン中で重合させ、これにポリイソシアネート１重量部を添加して得たアクリル系感圧性接着剤を用い、これを反射防止膜を形成した有機フィルムに塗布、乾燥してアクリル系感圧性接着剤層を形成した。これを５ｋｇｆ／ｃｍ2の圧力でガラス板に圧着した（貼り直しなし）。
【００５５】
このガラス板について、実施例１と同様にして光透過率及び接着力を調べ、結果を表１に示した。
【００５６】
比較例２
比較例１と同様にしてアクリル系感圧性接着剤層を形成した有機フィルムをガラス板に圧着した後、これを一旦剥がし、再度ガラス板に貼り直した。
【００５７】
このガラス板について、実施例１と同様にして光透過率及び接着力を調べ、結果を表１に示した。
【００５８】
【表１】
0004627815.tif 000002
【００５９】
【発明の効果】
以上詳述した通り、本発明によれば、ガラス基材に対して高い接着力を有することから、破損時のガラスの飛散防止機能に優れ、また、可視領域の光の反射を防止して、高い光透過性を得ることができる粘着フィルムが提供される。
【図面の簡単な説明】
【図１】  本発明の粘着フィルムの実施の形態を示す模式的な断面図である。
【符号の説明】
１  粘着フィルム
２  有機フィルム
３  反射防止層
４  接着層
【図１】
0004627815.tif 000003